(57)【要約】  ガスバリア層とその外表面に隣接したゴム層とからなる内管層を備える冷媒輸送用ホースであって、前記ガスバリア層がポリアミド樹脂（Ａ）と酸無水物基またはエポキシ基を有する変性ゴム（Ｂ）とを含有する熱可塑性樹脂組成物を用いて形成され、前記変性ゴム（Ｂ）は酸無水物基またはエポキシ基を有する変性原料ゴムを前記酸無水物基またはエポキシ基と反応する官能基、およびアミド結合または水酸基と水素結合し得る官能基を有する水素結合性化合物（Ｃ）で変性したものであり、前記ゴム層が原料ゴム：１００質量部に対してアルキルフェノールホルムアルデヒド樹脂：１〜１５質量部を含有するゴム組成物を用いて形成され、前記原料ゴムがＢＩＭＳ、ならびにブチルゴムおよび／またはハロゲン化ブチルゴムからなる群から選ばれる少なくとも１種の共重合ゴムを含み、前記原料ゴムおよび／または前記アルキルフェノールホルムアルデヒド樹脂がハロゲンを有し、前記ガスバリア層と前記ゴム層との間に接着剤層を有さない、冷媒輸送用ホースを提供する。【特許請求の範囲】
【請求項１】
ガスバリア層とその外表面に隣接したゴム層とからなる内管層を備える冷媒輸送用ホースであって、
前記ガスバリア層が、ポリアミド樹脂（Ａ）と酸無水物基またはエポキシ基を有する変性ゴム（Ｂ）とを含有する熱可塑性樹脂組成物を用いて形成され、前記変性ゴム（Ｂ）は酸無水物基またはエポキシ基を有する変性原料ゴムを、前記酸無水物基またはエポキシ基と反応する官能基、およびアミド結合または水酸基と水素結合し得る官能基を有する水素結合性化合物（Ｃ）で変性したものであり、
前記ゴム層が、原料ゴム：１００質量部に対してアルキルフェノールホルムアルデヒド樹脂：１〜１５質量部を含有するゴム組成物を用いて形成され、前記原料ゴムがＢＩＭＳ、ならびにブチルゴムおよび／またはハロゲン化ブチルゴムからなる群から選ばれる少なくとも１種の共重合ゴムを含み、前記原料ゴムおよび／または前記アルキルフェノールホルムアルデヒド樹脂がハロゲンを有し、
前記ガスバリア層と前記ゴム層との間に接着剤層を有さない、冷媒輸送用ホース。
【請求項２】
酸無水物基またはエポキシ基と反応する前記官能基がアミノ基、水酸基、カルボキシル基およびメルカプト基からなる群から選ばれる少なくとも１種であり、かつアミド結合または水酸基と水素結合し得る前記官能基がスルホン基、カルボニル基、エーテル結合、水酸基および含窒素複素環からなる群から選ばれる少なくとも１種である、請求項１に記載の冷媒輸送用ホース。
【請求項３】
前記ゴム組成物がさらにハイドロタルサイトを含有し、前記ハイドロタルサイトの量が前記原料ゴム：１００質量部に対して、１〜８質量部である請求項１または２に記載の冷媒輸送用ホース。
【請求項４】
前記水素結合性化合物（Ｃ）の量は、前記変性原料ゴム１００質量部に対して０．１〜５質量部である請求項１〜３のいずれかに記載の冷媒輸送用ホース。
【請求項５】
前記ゴム組成物が、さらに、前記原料ゴム：１００質量部に対して、カーボンブラック：３０〜８０質量部を含有し、前記カーボンブラックは、Ｎ2ＳＡ≧７５ｍ2／ｇであり、かつＤＢＰ吸油量≧９０ｃｍ3／１００ｇであり、
前記原料ゴムが、ＢＩＭＳと、ブチルゴムおよび／またはハロゲン化ブチルゴムである共重合ゴム（１）と、さらにＥＰＤＭとを含み、
前記原料ゴムにおいて、前記ＢＩＭＳの含有量が５〜４０質量部であり、前記ＢＩＭＳと前記共重合ゴム（１）との含有量の合計が２０〜８０質量部であり、前記ＥＰＤＭの含有量が８０〜２０質量部である、請求項１〜４のいずれかに記載の冷媒輸送用ホース。
【請求項６】
前記ポリアミド樹脂（Ａ）が、ポリアミド樹脂１００質量部と、前記ポリアミド樹脂の末端アミノ基と結合し得る化合物（Ｄ）０．０５〜５質量部とを、前記ポリアミド樹脂の融点以上で溶融ブレンドさせて得られる変性ポリアミド樹脂（Ａ′）を含む、請求項１〜５のいずれかに記載の冷媒輸送用ホース。
【請求項７】
前記熱可塑性樹脂組成物が、さらにエチレン−ビニルアルコール共重合体（Ｅ）を含む、請求項１〜６のいずれかに記載の冷媒輸送用ホース。
【請求項８】
前記変性原料ゴムの量は、前記ポリアミド樹脂（Ａ）１００質量部に対して、または前記ポリアミド樹脂（Ａ）および前記エチレン−ビニルアルコール共重合体（Ｅ）の合計１００質量部に対して、９０〜１７５質量部である請求項１〜７のいずれかに記載の冷媒輸送用ホース。
【請求項９】
前記ポリアミド樹脂（Ａ）と前記エチレン−ビニルアルコール共重合体（Ｅ）の質量比［ポリアミド樹脂（Ａ）／エチレン−ビニルアルコール共重合体（Ｅ）］は９０／１０〜１０／９０である請求項７または８に記載の冷媒輸送用ホース。
【請求項１０】
前記内管層の上に補強層があり、前記補強層の上に外管層がある請求項１〜９のいずれかに記載の冷媒輸送用ホース。
【請求項１１】
前記熱可塑性樹脂組成物と前記ゴム組成物とを積層し、前記熱可塑性樹脂組成物と前記ゴム組成物とを加硫および／または架橋して接着させることによって、請求項１〜１０のいずれかに記載の冷媒輸送用ホースを製造する、冷媒輸送用ホースの製造方法。
【発明の詳細な説明】
【技術分野】
【０００１】
本発明は、冷媒輸送用ホースに関する。
【背景技術】
【０００２】
近年、カーエアコン等に使用される冷媒輸送用のホースとして、ガス透過性の低いポリアミド等の樹脂材料とゴム材料とを組合せた樹脂とゴムとの積層体が一般的に用いられるようになってきた。本願出願人はこれまでに、接着剤等を使用せずに樹脂とゴムとを接合するホース（特許文献１）、柔軟性に加えて、低気体透過性熱可塑性樹脂組成物（ガスバリア樹脂）層の分散構造（モルフォロジー）を制御することで耐ガス透過性を大幅に向上させ、それによって空気入りタイヤやホースの空気（ガス）透過防止層を薄膜にすることができ、タイヤの軽量化に寄与することができるゴム／マトリックス樹脂／ガスバリア樹脂より成る低気体透過性熱可塑性エラストマー樹脂組成物並びに該組成物の製造方法（特許文献２）を提案した。従来、接着剤を使用せずに最内層と中間ゴム層とを接着させるホースとして特許文献３が提案された。
【先行技術文献】
【特許文献】
【０００３】
【特許文献１】特許第４３６５４５４号公報
【特許文献２】特開平１０−１１４８４０号公報
【特許文献３】特開２０００−２２０７７０号公報
【発明の概要】
【発明が解決しようとする課題】
【０００４】
しかしながら本願発明者らが検討したところ樹脂層とゴム層との間に接着前処理（例えば樹脂層および／またはゴム層に対する接着剤の塗布、樹脂層の表面処理等）をすることなく樹脂層とゴム層とを加硫接着で直接接着させることは困難であり、また、その接着性に関し改善の余地があることが分かった。
したがって本発明の目的は、樹脂層および／またはゴム層に接着前処理することなく樹脂層とゴム層とを直接接着させることができ、ガスバリア層とゴム層との接着性に優れたホースを提供することにある。
【課題を解決するための手段】
【０００５】
本願発明者らは上記課題を解決すべく鋭意研究した結果、
ガスバリア層とその外表面に隣接したゴム層とからなる内管層を備える冷媒輸送用ホースであって、
前記ガスバリア層が、ポリアミド樹脂（Ａ）と酸無水物基またはエポキシ基を有する変性ゴム（Ｂ）とを含有する熱可塑性樹脂組成物を用いて形成され、前記変性ゴム（Ｂ）は酸無水物基またはエポキシ基を有する変性原料ゴムを、前記酸無水物基またはエポキシ基と反応する官能基、およびアミド結合または水酸基と水素結合し得る官能基を有する水素結合性化合物（Ｃ）で変性したものであり、
前記ゴム層が、原料ゴム：１００質量部に対してアルキルフェノールホルムアルデヒド樹脂：１〜１５質量部を含有するゴム組成物を用いて形成され、前記原料ゴムがＢＩＭＳ、ならびにブチルゴムおよび／またはハロゲン化ブチルゴムからなる群から選ばれる少なくとも１種の共重合ゴムを含み、前記原料ゴムおよび／または前記アルキルフェノールホルムアルデヒド樹脂がハロゲンを有する、冷媒輸送用ホースが、樹脂層および／またはゴム層に接着前処理することなく樹脂層とゴム層とを加硫接着させることができ、ガスバリア層とゴム層との接着性に優れることを見出し、本発明を完成させた。【０００６】
すなわち、本発明は以下の１〜１１を提供する。
１．  ガスバリア層とその外表面に隣接したゴム層とからなる内管層を備える冷媒輸送用ホースであって、
前記ガスバリア層が、ポリアミド樹脂（Ａ）と酸無水物基またはエポキシ基を有する変性ゴム（Ｂ）とを含有する熱可塑性樹脂組成物を用いて形成され、前記変性ゴム（Ｂ）は酸無水物基またはエポキシ基を有する変性原料ゴムを、前記酸無水物基またはエポキシ基と反応する官能基、およびアミド結合または水酸基と水素結合し得る官能基を有する水素結合性化合物（Ｃ）で変性したものであり、
前記ゴム層が、原料ゴム：１００質量部に対してアルキルフェノールホルムアルデヒド樹脂：１〜１５質量部を含有するゴム組成物を用いて形成され、前記原料ゴムがＢＩＭＳ、ならびにブチルゴムおよび／またはハロゲン化ブチルゴムからなる群から選ばれる少なくとも１種の共重合ゴムを含み、前記原料ゴムおよび／または前記アルキルフェノールホルムアルデヒド樹脂がハロゲンを有し、
前記ガスバリア層と前記ゴム層との間に接着剤層を有さない、冷媒輸送用ホース。
２．  酸無水物基またはエポキシ基と反応する前記官能基がアミノ基、水酸基、カルボキシル基およびメルカプト基からなる群から選ばれる少なくとも１種であり、かつアミド結合または水酸基と水素結合し得る前記官能基がスルホン基、カルボニル基、エーテル結合、水酸基および含窒素複素環からなる群から選ばれる少なくとも１種である、上記１に記載の冷媒輸送用ホース。
３．  前記ゴム組成物がさらにハイドロタルサイトを含有し、前記ハイドロタルサイトの量が前記原料ゴム：１００質量部に対して、１〜８質量部である上記１または２に記載の冷媒輸送用ホース。
４．  前記水素結合性化合物（Ｃ）の量は、前記変性原料ゴム１００質量部に対して０．１〜５質量部である上記１〜３のいずれかに記載の冷媒輸送用ホース。
５．  前記ゴム組成物が、さらに、前記原料ゴム：１００質量部に対して、カーボンブラック：３０〜８０質量部を含有し、前記カーボンブラックは、Ｎ2ＳＡ≧７５ｍ2／ｇであり、かつＤＢＰ吸油量≧９０ｃｍ3／１００ｇであり、
前記原料ゴムが、ＢＩＭＳと、ブチルゴムおよび／またはハロゲン化ブチルゴムである共重合ゴム（１）と、さらにＥＰＤＭとを含み、
前記原料ゴムにおいて、前記ＢＩＭＳの含有量が５〜４０質量部であり、前記ＢＩＭＳと前記共重合ゴム（１）との含有量の合計が２０〜８０質量部であり、前記ＥＰＤＭの含有量が８０〜２０質量部である、上記１〜４のいずれかに記載の冷媒輸送用ホース。
６．  前記ポリアミド樹脂（Ａ）が、ポリアミド樹脂１００質量部と、前記ポリアミド樹脂の末端アミノ基と結合し得る化合物（Ｄ）０．０５〜５質量部とを、前記ポリアミド樹脂の融点以上で溶融ブレンドさせて得られる変性ポリアミド樹脂（Ａ′）を含む、上記１〜５のいずれかに記載の冷媒輸送用ホース。
７．  熱可塑性樹脂組成物が、さらにエチレン−ビニルアルコール共重合体（Ｅ）を含む、上記１〜６のいずれかに記載の冷媒輸送用ホース。
８．  前記変性原料ゴムの量は、前記ポリアミド樹脂（Ａ）１００質量部に対して、または前記ポリアミド樹脂（Ａ）および前記エチレン−ビニルアルコール共重合体（Ｅ）の合計１００質量部に対して、９０〜１７５質量部である上記１〜７のいずれかに記載の冷媒輸送用ホース。
９．  前記ポリアミド樹脂（Ａ）と前記エチレン−ビニルアルコール共重合体（Ｅ）の質量比［ポリアミド樹脂（Ａ）／エチレン−ビニルアルコール共重合体（Ｅ）］は９０／１０〜１０／９０である上記７まはた８に記載の冷媒輸送用ホース。
１０．  前記内管層の上に補強層があり、前記補強層の上に外管層がある上記１〜９のいずれかに記載の冷媒輸送用ホース。
１１．  前記熱可塑性樹脂組成物と前記ゴム組成物とを積層し、前記熱可塑性樹脂組成物と前記ゴム組成物とを加硫および／または架橋して接着させることによって、上記１〜１０のいずれかに記載の冷媒輸送用ホースを製造する、冷媒輸送用ホースの製造方法。
【発明の効果】
【０００７】
本発明の冷媒輸送用ホースは樹脂層および／またはゴム層に接着前処理をすることなく樹脂層とゴム層とを直接接着させることができガスバリア層とゴム層との接着性に優れる。
【図面の簡単な説明】
【０００８】
【図１】図１は本発明のホースの好適実施例を模式的に表す斜視図である。
【図２】図２は本発明のホースの別の好適実施例を模式的に表す斜視図である。
【発明を実施するための形態】
【０００９】
本発明について詳細に説明する。
本発明の冷媒輸送用ホースは、ガスバリア層とその外表面に隣接したゴム層とからなる内管層を備える冷媒輸送用ホースであって、
前記ガスバリア層が、ポリアミド樹脂（Ａ）と酸無水物基またはエポキシ基を有する変性ゴム（Ｂ）とを含有する熱可塑性樹脂組成物を用いて形成され、前記変性ゴム（Ｂ）は酸無水物基またはエポキシ基を有する変性原料ゴムを、前記酸無水物基またはエポキシ基と反応する官能基、およびアミド結合または水酸基と水素結合し得る官能基を有する水素結合性化合物（Ｃ）で変性したものであり、
前記ゴム層が、原料ゴム：１００質量部に対してアルキルフェノールホルムアルデヒド樹脂：１〜１５質量部を含有するゴム組成物を用いて形成され、前記原料ゴムがＢＩＭＳ、ならびにブチルゴムおよび／またはハロゲン化ブチルゴムからなる群から選ばれる少なくとも１種の共重合ゴムを含み、前記原料ゴムおよび／または前記アルキルフェノールホルムアルデヒド樹脂がハロゲンを有し、
前記ガスバリア層と前記ゴム層との間に接着剤層を有さない、冷媒輸送用ホースである。
以下本発明の冷媒輸送用ホースを「本発明のホース」ということがある。
【００１０】
本発明において、原料ゴムおよび／またはアルキルフェノールホルムアルデヒド樹脂がハロゲンを有するとは、原料ゴムおよび／またはアルキルフェノールホルムアルデヒド樹脂がハロゲン化（例えば、塩素化、臭素化）されていることをいう。
ガスバリア層とゴム層との接着のメカニズムは、ガスバリア層の形成に使用される熱可塑性樹脂組成物に含有されるゴム成分としての酸無水物基またはエポキシ基を有する変性ゴム（Ｂ）が、隣接するゴム層の形成に使用されるゴム組成物に配合されている、原料ゴムおよび／またはアルキルフェノールホルムアルデヒド樹脂が有するハロゲン（例えば、臭素）と反応するので樹脂とゴムとが直接接着することができると考えられる。
このように、ゴム層がハロゲンを含み、ガスバリア層が酸無水物基またはエポキシ基を含む場合、接着剤を使用することなしにガスバリア層とゴム層とを強固に接着［例えば、加硫および／または架橋、加熱によって］させることができ、高接着性（高接着力および高ゴム付き）を発現することができる。
また、ゴム組成物にさらにハイドロタルサイトを配合する場合、ハイドロタルサイトは強力なハロゲンキャッチャーなので、ゴム層側に配合されている上記のハロゲン［例えば、ハロゲン化ブチルゴム、ＢＩＭＳ、ハロゲン化されたアルキルフェノールホルムアルデヒド樹脂が有するハロゲン（例えば、塩素原子、臭素原子）］をキャッチし（すなわちハロゲン化物からハロゲンを積極的に引き抜く。）、その結果、ゴム層と、ガスバリア層に含有される、酸無水物基またはエポキシ基を有する変性ゴム（Ｂ）との反応量がより多くなり、さらに樹脂／ゴム接着強度を向上させることができる。
【００１１】
本発明のホースは、ガスバリア層とその外表面に隣接したゴム層とからなる内管層を備える冷媒輸送用ホースである。本発明においてガスバリア層と前記ゴム層との間には接着剤層（例えば接着剤を用いて形成されるもの）を有さない。つまりガスバリア層とゴム層との間には接着剤層は存在しない。本発明においてガスバリア層とゴム層とは直接に接着することができる。
【００１２】
本発明のホースは、内管層のみからなり他の層を有さない場合を含む。本発明のホースは、ガスバリア層とその外表面に隣接したゴム層とからなる内管層を備える以外はその構成について特に制限されない。例えば内管層の他に、さらに補強層や外管層を有するものが挙げられる。本発明のホースは、内管層の上に補強層があり、補強層の上に外管層があるのが好ましい態様の１つとして挙げられる。
【００１３】
本発明のホースを添付の図を用いて説明する。本発明は添付の図面に限定されない。添付の図面においてホースは各層が切り欠いた状態で示される。
図１は本発明のホースの好適実施例を模式的に表す斜視図である。図１において本発明のホース１は、ガスバリア層２１とその外表面に隣接したゴム層２２とからなる内管層２のみを有する。
図２は本発明のホースの別の好適実施例を模式的に表す斜視図である。図２において本発明のホース５は、ガスバリア層２１とその外表面に隣接したゴム層２２とからなる内管層２と、ゴム層２２の上面に補強層３を有し、さらに、補強層３の上面に外管層４を有する。
【００１４】
本発明のホースは前記内管層を備えるものであれば特に限定されず例えば図２を用いて説明した好適実施例における外管層のさらに外側に他の層を有するものであってもよい。
また、本発明のホースは上記のように補強層を必ずしも有している必要はないが、補強層を備えていると、ホースの引張り破断強度、使用可能圧力範囲および金具装着性が向上するので好ましい。特に本発明のホースを高圧流体を輸送するホースに用いる場合は補強層を有することが好ましい。
【００１５】
ガスバリア層について以下に説明する。
本発明のホースにおいて、ガスバリア層は、ポリアミド樹脂（Ａ）と酸無水物基またはエポキシ基を有する変性ゴム（Ｂ）とを含有する熱可塑性樹脂組成物を用いて形成され、前記変性ゴム（Ｂ）は酸無水物基またはエポキシ基を有する変性原料ゴムを、前記酸無水物基またはエポキシ基と反応する官能基、およびアミド結合または水酸基と水素結合し得る官能基を有する水素結合性化合物（Ｃ）で変性したものである。
本発明によれば、変性原料ゴムを水素結合性化合物（Ｃ）で変性することにより、マトリックスを形成するポリアミド樹脂（Ａ）と変性ゴム（Ｂ）の分散相の界面が水素結合により補強されるため、フィルム成形性を悪化させることなく、熱可塑性樹脂組成物の低温耐久性を向上させることができる。本発明において、熱可塑性樹脂組成物を用いて形成されるガスバリア層とゴム組成物を用いて形成されるゴム層とは接着することができ、ガスバリア層とゴム層との接着性に優れる。
【００１６】
ガスバリア層を形成（製造）する際に使用される熱可塑性樹脂組成物は、ポリアミド樹脂（Ａ）および酸無水物基またはエポキシ基を有する変性ゴム（Ｂ）を含有し、変性ゴム（Ｂ）は、酸無水物基またはエポキシ基を有する変性原料ゴムを、前記酸無水物基またはエポキシ基と反応する官能基、およびアミド結合または水酸基と水素結合し得る官能基を有する水素結合性化合物（Ｃ）で変性したものである。
【００１７】
熱可塑性樹脂組成物に含有されるポリアミド樹脂（Ａ）はアミド結合を有するポリマーであれば特に制限されない。例えば、ナイロン１１、ナイロン１２、ナイロン６、ナイロン６６、ナイロン６６６、ナイロン６１２、ナイロン６１０、ナイロン４６、ナイロン６６６１２、芳香族ナイロンのようなポリアミド樹脂が挙げられる。なかでも、ナイロン６、ナイロン６６６が耐疲労性とガスバリア性の両立という点で好ましい。
【００１８】
またポリアミド樹脂（Ａ）として、例えば、ポリアミド樹脂とポリアミド樹脂が有するアミノ基（例えば末端アミノ基：−ＮＨ2）と結合し得る化合物（Ｄ）とを溶融ブレンドさせて得られる変性ポリアミド樹脂が挙げられる。ポリアミド樹脂（Ａ）は変性ポリアミド樹脂を含むことができる。ポリアミド樹脂（Ａ）は、変性ゴム（Ｂ）をポリアミド樹脂（Ａ）に高充填することができ、ガスバリア層とゴム層との接着性により優れるという観点から、ポリアミド樹脂とポリアミド樹脂が有するアミノ基と結合し得る化合物（Ｄ）とを溶融ブレンドさせて得られる変性ポリアミド樹脂を少なくとも含むのが好ましい。さらに、ポリアミド樹脂（Ａ）が変性ポリアミド樹脂を少なくとも含むことによって、ポリアミド樹脂（Ａ）と変性原料ゴム［または変性ゴム（Ｂ）］の混合中に起こる変性原料ゴム［または変性ゴム（Ｂ）］とポリアミドが有するアミノ基（末端アミノ基）の反応が抑制されるため、より効果的にマトリックス樹脂と変性ゴム分散相の界面に水素結合を形成させることが可能となる。これにより、フィルム成形性を悪化させることなく、熱可塑性樹脂組成物の低温耐久性をより向上させることができる。
また、ポリアミド樹脂（Ａ）が変性ポリアミド樹脂を少なくとも含む場合、変性原料ゴム［または変性ゴム（Ｂ）］とポリアミドが有するアミノ基（末端アミノ基）の反応が抑制されるため、流動性のある熱可塑性樹脂組成物を得ることができ、このような熱可塑性樹脂組成物を用いる場合、熱可塑性樹脂組成物を例えばフィルム状やチューブ状（フィルム、チューブの厚さは１５０μｍ程度）に容易に押し出すことができる。
【００１９】
変性ポリアミド樹脂を製造する際に使用されるポリアミド樹脂は特に制限されない。例えば、上記と同様なポリアミド樹脂が挙げられる。
ポリアミド樹脂が有するアミノ基と結合し得る化合物（Ｄ）としては、単官能エポキシ化合物、イソシアネート基含有化合物、酸無水物基含有化合物、ハロゲン化アルキル基含有化合物などが挙げられる。ポリアミド樹脂のアミノ基（末端アミノ基）との反応性に優れるという観点から、好ましくは、単官能エポキシ化合物である。
単官能エポキシ化合物としては、エチレンオキシド、エポキシプロパン、１，２−エポキシブタン、２，３−エポキシブタン、３メチル−１，２−エポキシブタン、１，２−エポキシペンタン、４−メチル−１，２−エポキシペンタン、２，３−エポキシペンタン、３−メチル−１，２−エポキシペンタン、４−メチル−１，２エポキシペンタン、４−メチル−２，３−エポキシペンタン、３-エチル−１，２−エポキシペンタン、１，２−エポキシヘキサン、２，３−エポキシヘキサン、３，４−エポキシヘキサン、５−メチル−１，２−エポキシヘキサン、４−メチル−１，２−エポキシヘキサン、５−メチル−１，２−エポキシヘキサン、３−エチル−１，２−エポキシヘキサン、３−プロピル−１，２−エポキシヘキサン、４−エチル−１，２−エポキシヘキサン、５−メチル−１，２−エポキシヘキサン、４−メチル−２，３−エポキシヘキサン、４−エチル−２，３−エポキシヘキサン、２−メチル−３，４−エポキシヘキサン、２，５−ジメチル−３，４−エポキシヘキサン、３−メチル−１，２−エポキシへプタン、４−メチル−１，２−エポキシヘプタン、５−メチル−１，２−エポキシへプタン、６−メチル−１，２−エポキシヘプタン、３−エチル−１，２−エポキシヘプタン、３−プロピル−１，２−エポキシヘプタン、３−ブチル１，２−エポキシヘプタン、４−プロピル−２，３−エポキシヘプタン、５−エチル−１，２−エポキシへプタン、４−メチル−２，３−エポキシヘプタン、４−エチル−２，３−エポキシへプタン、４−プロピル−２，３−エポキシヘプタン、２−メチル−３，４エポキシヘプタン、５−メチル−３，４−エポキシヘプタン、６エチル−３，４−エポキシヘプタン、２，５−ジメチル−３，４エポキシヘプタン、２−メチル−５−エチル−３，４−エポキシへプタン、１，２−エポキシヘプタン、２，３−エポキシヘプタン、３，４−エポキシへプタン、１，２−エポキシオクタン、２，３エポキシオクタン、３，４−エポキシオクタン、４，５−エポキシオクタン、１，２−エポキシノナン、２，３−エポキシノナン、３，４−エポキシノナン、４，５−エポキシノナン、１，２−エポキシデカン、２，３−エポキシデカン、３，４−エポキシデカン、４，５−エポキシデカン、５，６−エポキシデカン、１，２−エポキシウンデカン、２，３−エポキシウンデカン、３，４−エポキシウンデカン、５，６−エポキシウンデカン、１，２−エポキシドデカン、２，３−エポキシドデカン、３，４−エポキシドデカン、４，５−エポキシドデカン、５，６−エポキシドデカン、６，７−エポキシドデカン、エポキシエチルベンゼン、１−フェニル−１，２エポキシプロパン、３−フェニル−１，２−エポキシプロパン、１−フェニル−１，２−エポキシブタン、３−フェニル−１，２−エポキシブタン、４−フェニル−１，２−エポキシブタン、３−フェニル−１，２−エポキシペンタン、４−フェニル−１，２−エポキシペンタン、５−フェニル−１，２−エポキシペンタン、１−フェニル−１，２−エポキシヘキサン、３−フェニル−１，２−エポキシヘキサン、４−フェニル−１，２−エポキシヘキサン、５−フェニル−１，２−エポキシヘキサン、６−フェニル−１��２−エポキシヘキサン、グリシドール、３，４−エポキシ−１−ブタノール、４，５−エポキシ−１−ペンタノール、５，６−エポキシ−１−ヘキサノール、６，７−エポキシ−１−ヘプタノール、７，８−エポキシ−１−オクタノール、８，９−エポキシ−１−ノナノール、９，１０−エポキシ−１−デカノール、１０，１１−エポキシ−１ウンデカノール、３，４−エポキシ−２−ブタノール、２，３−エポキシ−１−ブタノール、３，４−エポキシ−２−ペンタノール、２，３−エポキシ−１−ペンタノール、１，２−エポキシ−３−ペンタノール、２，３−エポキシ−４−メチル−１−ペンタノール、２，３−エポキシ−４，４−ジメチル−１−ペンタノール、２，３−エポキシ−１−ヘキサノール、３，４−エポキシ−２−ヘキサノール、４，５−エポキシ−３−ヘキサノール、１，２−エポキシ３−ヘキサノール、２，３−エポキシ−４−メチル−１−ヘキサノール、２，３−エポキシ−４−エチル−１−ヘキサノール、２，３−エポキシ−４，４−ジメチル−１−ヘキサノール、２，３−エポキシ−４，４−ジエチル−１−ヘキサノール、２，３−エポキシ４−メチル−１−ヘキサノ−ル、３，４−エポキシ−５−メチル２−ヘキサノール、３，４−エポキシ−５，５−ジメチル−２−ヘキサノール、３，４−エポキシ−３−ヘプタノール、２，３−エポキシ−１−へプタノール、４，５−エポキシ−３−ヘプタノール、２，３−エポキシ−４−ヘプタノール、１，２−エポキシ−３−ヘプタノール、２，３−エポキシ−１−オクタノール、３，４−エポキシ−３−オクタノール、４，５−エポキシ−３−オクタノール、５，６−エポキシ−４−オクタノール、２，３−エポキシ−４−オクタノール、１，２−エポキシ−３−オクタノール、２，３−エポキシ−１−ノナノール、３，４−エポキシ−２−ノナノール、４，５−エポキシ−３−ノナノール、５，６−エポキシ−５−ノナノール、３，４−エポキシ−５−ノナノール、２，３−エポキシ−４ノナノール、１，２−エポキシ−３−ノナノール、２，３−エポキシ−１−デカノール、３，４−エポキシ−２−デカノール、４，５−エポキシ−３−デカノール、５，６−エポキシ−４−デカノール、６，７−エポキシ−５−デカノール、３，４−エポキシ−５−デカノール、２，３−エポキシ−４−デカノール、１，２−エポキシ−３−デカノール、１，２−エポキシシクロペンタン、１，２−エポキシシクロヘキサン、１，２−エポキシシクロヘプタン、１，２−エポキシシクロオクタン、１，２−エポキシシクロノナン、１，２−エポキシシクロデカン、１，２−エポキシシクロウンデカン、１，２−エポキシシクロドデカン、３，４−エポキシシクロペンテン、３，４−エポキシシクロヘキセン、３，４−エポキシシクロヘプテン、３，４−エポキシシクロオクテン、３，４−エポキシシクロノネン、１，２−エポキシシクロデセン、１，２−エポキシシクロウンデセン、１，２−エポキシシクロドデセン、１−ブトキシ２，３−エポキシプロパン、１−アリルオキシ−２，３−エポキシプロパン、ポリエチレングリコールブチルグリシジルエーテル、２−エチルへキシルグリシジルエーテル、フェニルグリシジルエーテル、ｐ−ｓｅｃ−ブチルフェニル��リシジルエーテル等が挙げられる。なかでも、ポリアミド樹脂の相溶性に優れるという観点から、炭素数が３〜２０、好ましくは３〜１３であり、エーテルおよび／または水酸基を有するエポキシ化合物が特に好ましい。
化合物（Ｄ）はそれぞれ単独でまたは２種以上を組み合わせて使用することができる。
【００２０】
化合物（Ｄ）の量は、ポリアミド樹脂１００質量部に対して、０．０５〜５質量部であるのが好ましく、より好ましくは１〜３質量部である。ポリアミド樹脂のアミノ基（末端アミノ基）と結合し得る化合物（Ｄ）の量が少なすぎると、変性ゴム（Ｂ）を高充填した際の流動性改善効果が小さいため好ましくない。逆に、多すぎると、ポリアミド樹脂の低温耐久性（繰り返し疲労性）を悪化させるので好ましくない。
変性ポリアミド樹脂の製造としては、例えば、ポリアミド樹脂と化合物（Ｄ）とを２軸混練機に投入し、ポリアミド樹脂の融点以上、好ましくは融点より２０℃以上高い温度で、たとえば２４０℃で溶融ブレンドする方法が挙げられる。溶融ブレンドする時間は、たとえば、１〜１０分、好ましくは２〜５分である。
【００２１】
化合物（Ｄ）として単官能エポキシ化合物を使用した場合は、ポリアミド樹脂のアミノ基（末端アミノ基）に単官能エポキシ化合物が２個結合し、たとえばアミノ基は次のように変化する。
【化１】
2012039203.tif 000002
【化２】
2012039203.tif 000003
この反応により、ポリアミド樹脂のアミノ基（末端アミノ基）は消滅または減少するので、酸無水物基またはエポキシ基を有する変性原料ゴム［または変性ゴム（Ｂ）］を変性ポリアミド樹脂に高充填しても流動性を維持し、フィルム製膜が可能になる。
【００２２】
熱可塑性樹脂組成物に含有される変性ゴム（Ｂ）は、酸無水物基またはエポキシ基を有する変性原料ゴムを、前記酸無水物基またはエポキシ基と反応する官能基、およびアミド結合または水酸基と水素結合し得る官能基を有する水素結合性化合物（Ｃ）で変性したものであり、酸無水物基またはエポキシ基を有する。
変性ゴム（Ｂ）が水素結合性化合物（Ｃ）で変性されたものであることによって、マトリックスを形成する樹脂と変性ゴム分散相の界面が水素結合により補強されるため、フィルム成形性を悪化させることなく、熱可塑性樹脂組成物の低温耐久性を向上させることができる。
本発明において、変性ゴム（Ｂ）は酸無水物基またはエポキシ基を有する。変性ゴム（Ｂ）は、ポリアミド樹脂（Ａ）との相溶性に優れ、ガスバリア層とゴム層との接着性により優れるという観点から、特に好ましくは酸無水物基を有する。
【００２３】
酸無水物基またはエポキシ基を有する変性原料ゴムを製造する際に使用することができるゴム［変性ゴム（Ｂ）を構成するゴム。］としては、エチレン−α−オレフィン共重合体、またはエチレン−不飽和カルボン酸共重合体もしくはその誘導体などが挙げられる。エチレン−α−オレフィン共重合体としては、エチレン−プロピレン共重合体、エチレン−ブテン共重合体、エチレン−ヘキセン共重合体、エチレン−オクテン共重合体などが挙げられる。エチレン−不飽和カルボン酸共重合体もしくはその誘導体としては、エチレン−アクリル酸共重合体、エチレン−メタクリル酸共重合体、エチレン−アクリル酸メチル共重合体、エチレン−メタクリル酸メチル共重合体などが挙げられる。
酸無水物基を有する変性原料ゴムは、たとえば、酸無水物とペルオキシドをゴムに反応させることにより製造することができる。また、酸無水物基を有する変性原料ゴムは、市販されており、市販品を用いることができる。市販品としては、三井化学株式会社製無水マレイン酸変性エチレン−プロピレン共重合体（タフマー（登録商標）ＭＰ−０６２０）、無水マレイン酸変性エチレン−ブテン共重合体（タフマー（登録商標）ＭＰ−７０２０）などがある。
エポキシ基を有する変性原料ゴムは、たとえば、グリシジルメタクリレートをゴムに共重合させることにより製造することができる。また、エポキシ基を有する変性原料ゴムは、市販されており、市販品を用いることができる。市販品としては、住友化学株式会社製エポキシ変性エチレンアクリル酸メチル共重合体（エスプレン（登録商標）ＥＭＡ２７５２）などがある。
特に好ましい変性原料ゴムは、酸無水物基でグラフト変性されたエチレン−α−オレフィン共重合体であり、その例としては、前述の三井化学株式会社製無水マレイン酸変性エチレン−プロピレン共重合体（タフマー（登録商標）ＭＰ−０６２０）がある。
【００２４】
変性原料ゴムの量は、ガスバリア層とゴム層との接着性により優れ、ガスバリア層のバリア性能と柔軟性のバランスに優れるという観点から、ポリアミド樹脂（Ａ）１００質量部に対して、好ましくは、９０〜１７５質量部であり、より好ましくは９５〜１５５質量部である。変性原料ゴムの量が少なすぎると、低温耐久性に劣り、逆に多すぎると、溶融時の流動性が極端に低下し、フィルム製膜性が大幅に悪化する。
【００２５】
変性ゴム（Ｂ）を製造する際に使用される水素結合性化合物（Ｃ）は、酸無水物基またはエポキシ基と反応する官能基、およびアミド結合または水酸基と水素結合し得る官能基を有する化合物である。
酸無水物基またはエポキシ基と反応する官能基としては、例えば、アミノ基、水酸基、カルボキシル基、メルカプト基が挙げられる。
アミド結合または水酸基と水素結合し得る官能基としては、例えば、スルホン基、カルボニル基、エーテル結合、水酸基、含窒素複素環が挙げられる。
なかでも、ガスバリア層とゴム層との接着性により優れるという観点から、酸無水物基またはエポキシ基と反応する官能基としてアミノ基および／または水酸基を有し、かつアミド結合または水酸基と水素結合し得る官能基としてスルホン基、カルボニル基および／または含窒素複素環を有する化合物が好ましい。
【００２６】
水素結合性化合物（Ｃ）としては、例えば、３，３′−ジアミノジフェニルスルホン、４，４′−ジアミノジフェニルスルホン、１，３−ビス（３−アミノフェノキシ）ベンゼン、３，３′−ジアミノ−４，４′−ジヒドロキシジフェニルスルホン、（４−（４−アミノべンゾイル）オキシフェニル）４−アミノベンゾエート、３−アミノ−１，２，４−トリアゾール、トリス（２−ヒドロキシエチル）イソシアヌレートなどが挙げられる。なかでも３，３′−ジアミノジフェニルスルホン、トリス（２−ヒドロキシエチル）イソシアヌレート、３−アミノ−１，２，４−トリアゾールが、コスト、安全性、低温耐久性の向上の観点で好ましい。
水素結合性化合物（Ｃ）としてアミノ基を２個以上有する化合物を用いた場合は、その化合物は架橋剤としても機能し、変性原料ゴムと該化合物（Ｃ）を溶融ブレンドすることによって、変性原料ゴムが動的架橋され、変性原料ゴム［または変性ゴム（Ｂ）］相の粘度が樹脂相［ポリアミド樹脂（Ａ）］に対してさらに増大するため、変性原料ゴム［または変性ゴム（Ｂ）］相の島相化を促進し、熱可塑性組成物中の変性原料ゴム［または変性ゴム（Ｂ）］の分散状態を固定する効果もあると考えられる。その結果、変性原料ゴム［または変性ゴム（Ｂ）］の微分散が維持され、変性原料ゴム［または変性ゴム（Ｂ）］を高充填しても流動性を維持し、フィルム製膜が可能であり、かつ低温耐久性に優れる熱可塑性樹脂組成物を得ることができる。
【００２７】
水素結合性化合物（Ｃ）の量は、ガスバリア層とゴム層との接着性により優れ、ガスバリア層のバリア性能と柔軟性のバランスに優れるという観点から、変性原料ゴム１００質量部に対して０．１〜５質量部が好ましく、より好ましくは０．５〜３質量部である。水素結合性化合物（Ｃ）の量が少なすぎると、水素結合によるマトリックス樹脂と分散ゴムとの界面補強性が不十分となり、変性原料ゴム［または変性ゴム（Ｂ）］の微分散を維持できず、耐久性、ガスバリア性が低下する。逆に、水素結合性化合物（Ｃ）の量が多すぎても耐久性が低下するため、好ましくない。
【００２８】
変性ゴム（Ｂ）の製造［水素結合性化合物（Ｃ）による変性原料ゴムの変性］は、例えば、２軸混練機を用いて、（例えばポリアミド樹脂（Ａ）中で、）酸無水物基またはエポキシ基を有する変性原料ゴムを水素結合性化合物（Ｃ）とともに溶融ブレンドすることによって行なうことができる。溶融ブレンドの温度は、ポリアミド樹脂（Ａ）の融点以上の温度とすることができ、好ましくはポリアミド樹脂の融点より２０℃高い温度、たとえば２００〜２５０℃である。溶融ブレンドの時間は、通常、１〜１０分、好ましくは２〜５分である。
熱可塑性樹脂組成物において、ガスバリア性能と低温耐久性能のバランスに優れるという観点から、ポリアミド樹脂（Ａ）が連続相を形成し変性ゴム（Ｂ）が分散相を形成していることが好ましい。
【００２９】
熱可塑性樹脂組成物は、さらに、エチレン−ビニルアルコール共重合体（Ｅ）を含むことが好ましい。エチレン−ビニルアルコール共重合体を配合することにより、熱可塑性樹脂組成物のガスバリア性を向上させることができる。使用するエチレン−ビニルアルコール共重合体は、特に限定されるものでなく、市販のものを使用することができ、たとえば株式会社クラレ製ＥＶＡＬ、日本合成化学工業株式会社製ソアノールを使用することができる。
熱可塑性樹脂組成物がさらにエチレン−ビニルアルコール共重合体（Ｅ）を含む場合、ポリアミド樹脂（Ａ）とエチレン−ビニルアルコール共重合体（Ｅ）の質量比［ポリアミド樹脂（Ａ）／エチレン−ビニルアルコール共重合体（Ｅ）］は９０／１０〜１０／９０であることが好ましく、より好ましくは８０／２０〜２０／８０である。エチレン−ビニルアルコール共重合体（Ｅ）が少ないとガスバリア性の向上がほとんど見られず、逆に多いと低温耐久性が極端に悪化するため好ましくない。
熱可塑性樹脂組成物がさらにエチレン−ビニルアルコール共重合体（Ｅ）を含む場合、変性原料ゴムの量は、ポリアミド樹脂（Ａ）とエチレン−ビニルアルコール共重合体（Ｅ）の合計量１００質量部に対して９０〜１７５質量部であることが好ましく、より好ましくは９５〜１５５質量部である。変性原料ゴムの量が少なすぎると、低温耐久性に劣り、逆に多すぎると、溶融時の流動性が極端に低下し、フィルム製膜性が大幅に悪化する。
【００３０】
熱可塑性樹脂組成物はさらに可塑剤を含有することができる。可塑剤は特に制限されない。熱可塑性樹脂組成物を製造する際、可塑剤を添加する時期は、特に限定されないが、好ましくは、あらかじめポリアミド樹脂（Ａ）に添加し混練しておく。
【００３１】
熱可塑性樹脂組成物はさらにハイドロタルサイトを含有することができる。ハイドロタルサイトは特に制限されない。ハイドロタルサイトは後述のゴム組成物において説明されるものと同義である。
【００３２】
熱可塑性樹脂組成物には、前記した成分に加えて、カーボンブラックやシリカなどのその他の補強剤（フィラー）、加硫または架橋剤、加硫又は架橋促進剤、各種オイル、老化防止剤などの樹脂およびゴム組成物用に一般的に配合されている添加剤を配合することができる。添加剤の配合量は本発明の目的に反しない限り、従来の一般的な配合量とすることができる。
【００３３】
熱可塑性樹脂組成物がさらにエチレン−ビニルアルコール共重合体（Ｅ）を含む場合、その製造は例えば、ポリアミド樹脂（Ａ）、エチレン−ビニルアルコール共重合体（Ｅ）、ならびに、変性ゴム（Ｂ）［または変性原料ゴムおよび水素結合性化合物（Ｃ）］を溶融ブレンドすることによって本発明の熱可塑性樹脂組成物を製造することができる。
水素結合性化合物（Ｃ）の添加の時期は、ポリアミド樹脂（Ａ）と変性原料ゴムとの溶融ブレンドと同時でもよいし、ポリアミド樹脂（Ａ）と変性原料ゴムとの溶融ブレンドの後でもよい。すなわち、ポリアミド樹脂（Ａ）、変性原料ゴムおよび水素結合性化合物（Ｃ）を同時に溶融ブレンドしてもよいし、ポリアミド樹脂（Ａ）と変性原料ゴムとを溶融ブレンドし、変性原料ゴムがポリアミド樹脂（Ａ）に十分に分散したところで、水素結合性化合物（Ｃ）を加え、さらに溶融ブレンドしてもよい。好ましくは、ポリアミド樹脂（Ａ）と変性原料ゴムを溶融ブレンドし変性原料ゴムがポリアミド樹脂（Ａ）に十分に分散したところで、水素結合性化合物（Ｃ）を加え、さらに溶融ブレンドする。
溶融ブレンドの温度は、ポリアミド樹脂の融点以上の温度であるが、好ましくはポリアミド樹脂の融点より２０℃高い温度、たとえば２００〜２５０℃である。溶融ブレンドの時間は、通常、１〜１０分、好ましくは２〜５分である。
【００３４】
ポリアミド樹脂（Ａ）として変性ポリアミド樹脂を用いる場合には、例えば、あらかじめポリアミド樹脂１００質量部とポリアミド樹脂のアミノ基と結合し得る化合物（Ｄ）０．０５〜５質量部を溶融ブレンドして変性ポリアミド樹脂（Ａ′）を調製し、その変性ポリアミド樹脂（Ａ′）を、あらかじめ水素結合性化合物（Ｃ）で変性した変性ゴム（Ｂ）とともに溶融ブレンドするか、あるいは変性ポリアミド樹脂（Ａ′）を、変性原料ゴムおよび水素結合性化合物（Ｃ）とともに溶融ブレンドすることによって熱可塑性樹脂組成物を製造することができる。
熱可塑性樹脂組成物がポリアミド樹脂（Ａ）として変性ポリアミド樹脂を用い、さらにエチレン−ビニルアルコール共重合体（Ｅ）を含む場合、エチレン−ビニルアルコール共重合体（Ｅ）は、好ましくは、ポリアミド樹脂または変性ポリアミド樹脂と同時に配合する。
【００３５】
熱可塑性樹脂組成物の典型的な製造方法は、たとえば、次のとおりである。
まず、ポリアミド樹脂、ポリアミド樹脂のアミノ基（末端アミノ基）と結合し得る化合物（Ｄ）および可塑剤を、２軸混練機で設定温度２００〜２５０℃で１〜１０分間混練して変性ポリアミド樹脂を作製し、次に作製した変性ポリアミド樹脂と変性原料ゴムを設定温度２００〜２５０℃の２軸混練機に投入し、変性原料ゴムが系内に分散したところで、水素結合性化合物（Ｃ）を投入して変性原料ゴムを変性し、最後にその他の配合剤を加える。
熱可塑性樹脂組成物がさらにエチレン−ビニルアルコール共重合体（Ｅ）を含む場合、たとえば、ポリアミド樹脂、ポリアミド樹脂のアミノ基（末端アミノ基）と結合し得る化合物（Ｄ）および可塑剤を、２軸混練機で設定温度２００〜２５０℃で１〜１０分間混練して変性ポリアミド樹脂を作製し、次に作製した変性ポリアミド樹脂、エチレン−ビニルアルコール共重合体（Ｅ）および変性原料ゴムを設定温度２００〜２５０℃の２軸混練機に投入し、変性原料ゴムが系内に分散したところで、水素結合性化合物（Ｃ）を投入して変性原料ゴムを変性し、最後にその他の配合剤を加える。
【００３６】
熱可塑性樹脂組成物は、Ｔ型ダイス付きの押出機や、インフレーション成形機などでフィルムのような層とすることができる。
熱可塑性樹脂組成物を用いて得られる層（フィルム）は、ハロゲンを有するゴムとの接着性に優れ、ガスバリア性、耐熱性、耐屈曲疲労性に優れるため、冷媒輸送用ホースの最内層、空気入りタイヤのインナーライナーとして好適に使用することができる。また、熱可塑性樹脂組成物を用いて得られる層（フィルム）は、ハロゲンまたはジエン成分を含むゴム組成物シートと積層して積層体とすることができる。
【００３７】
ガスバリア層は熱可塑性樹脂組成物を例えば管状に押出し成形することによって形成することができる。押し出し成形の方法は特に制限されない。例えば従来公知のものが挙げられる。
ガスバリア層の厚さは特に限定されないものの、０．０１〜０．５０ｍｍが好ましく、０．０５〜０．３０ｍｍがより好ましく、０．０５〜０．２０ｍｍがさらに好ましい。このような範囲であると、成形作業性および耐冷媒透過性ならびに可撓性がより良好となる傾向がある。
【００３８】
熱可塑性樹脂組成物から形成される硬化物のヤング率は、３００ＭＰａ以下であるのが好ましく、２７０ＭＰａ以下であるのがより好ましい。
硬化物のヤング率が３００ＭＰａ以下である場合、柔軟性、非振動伝達性に優れる。硬化物のヤング率が３００ＭＰａを超える場合、ホース自身の曲げ剛性が高くなり、エンジンルーム内での取り回し性が悪く、冷媒圧縮用コンプレッサーの振動が車のボディー側に伝わってしまい、振動と音の面で問題が発生しやすい。
本発明においては、本発明の配合範囲であることによって、硬化物のヤング率を３００ＭＰａ以下とすることができる。
【００３９】
本発明においてヤング率は、熱可塑性樹脂組成物を用いて２３０℃の条件下でシートを作製し、シートから幅５ｍｍ、長さ８０ｍｍ、厚さ０．１５ｍｍの大きさの試験片を切り出して試験体（実施例の試験体）とし、得られた試験体について５０ｍｍ／分の引張速度でＪＩＳ  Ｋ  ７１６１に準じて測定されたものである。
【００４０】
＜ゴム層＞
ゴム層について説明する。
ゴム層は、原料ゴム：１００質量部に対してアルキルフェノールホルムアルデヒド樹脂：１〜１５質量部を含有するゴム組成物を用いて形成され、
前記原料ゴムがＢＩＭＳ、ならびにブチルゴムおよび／またはハロゲン化ブチルゴムからなる群から選ばれる少なくとも１種の共重合ゴムを含み、前記原料ゴムおよび／または前記アルキルフェノールホルムアルデヒド樹脂がハロゲンを有する。
【００４１】
ゴム組成物に含有される原料ゴムはＢＩＭＳ、ならびにブチルゴムおよび／またはハロゲン化ブチルゴムからなる群から選ばれる少なくとも１種の共重合ゴムを含む。原料ゴムはフェノール系樹脂によって架橋できるものとすることができる。
【００４２】
前記原料ゴムが含むことができるＢＩＭＳについて説明する。
ＢＩＭＳは、ｐ−アルキルスチレンとイソモノオレフィンとの共重合ゴムの臭素化物である。ＢＩＭＳとしては、例えば、ｐ−アルキルスチレン（ＰＡＳ）含有量が５〜２５質量％、臭素（Ｂｒ）含有量が１．５質量％以上であり、ｐ−アルキルスチレン単位と臭素単位との質量比が０．１５≦Ｂｒ／ＰＡＳ≦０．４０である、炭素原子数４〜７のイソモノオレフィンとｐ−アルキルスチレンとの共重合ゴムの臭素化物であるものが挙げられる。具体的には、臭素化イソブチレンｐ−メチルスチレン共重合ゴムが挙げられる。ＢＩＭＳのムーニー粘度（ＭＬ１＋８、１２５℃）は３０以上である。
【００４３】
炭素原子数４〜７のイソモノオレフィンは、例えばイソブチレンが挙げられる。ｐ−アルキルスチレンは、例えばｐ−メチルスチレン、ｐ−エチルスチレン等の炭素原子数１〜５のアルキル基をパラ位に有するスチレンが挙げられる。ＢＩＭＳにおけるｐ−アルキルスチレンの含有量は、ｐ−アルキルスチレンのアルキル基の臭素化物も含め、ｐ−アルキルスチレン骨格を有するもの全てについて、５〜２５質量％、好ましくは５〜１０質量％である。５質量％以上であると、耐冷媒透過性等に優れる。２５質量％以下であると、ゴム組成物が低温で脆化することもなく、耐寒性に優れる。
【００４４】
ＢＩＭＳには、市販品があり、例えば、ＥｘｘｏｎＭｏｂｉｌ  Ｃｈｅｍｉｃａｌ  Ｃｏｍｐａｎｙ製のＥＸＸＰＲＯシリーズが挙げられる。具体的には、イソブチレンとｐ−メチルスチレンとの共重合ゴムの臭素化物である同社製のＥｘｘｐｒｏ  ３７４５が挙げられる。
【００４５】
前記原料ゴムが含むことができる共重合ゴムとしてのブチルゴム、ハロゲン化ブチルゴムについて説明する。
前記原料ゴムはブチルゴムおよび／またはハロゲン化ブチルゴムを含有することができ、ハロゲン化ブチルゴムを含有するのが好ましい。得られる本発明のホースの接着性がより優れ、耐久性が高まるからである。
ブチルゴムとしては、一般的なイソブチレンとイソプレンとの共重合体（ゴム）を使用でき、特に制限されないが、そのイソプレンの含有量は不飽和度として０．６〜２．５モル％、分子量はムーニー粘度で３５〜６０（１２５℃）であることが好ましい。
ハロゲン化ブチルゴムとしては塩素化ブチルゴム、臭素化ブチルゴム等が挙げられる。これらのハロゲン化ブチルゴムも、一般的なものを使用することができるが、塩素化ブチルゴムの場合、塩素含有量は１〜２．５質量％、イソプレンの含有量は不飽和度として０．６〜２．５モル％、分子量はムーニー粘度で３０〜６０（１２５℃）であることが好ましい。また、臭素化ブチルゴムの場合、臭素含有量は１〜２．５質量％、イソプレンの含有量は不飽和度として０．６〜２．５モル％、分子量はムーニー粘度で２５〜５５（１２５℃）であることが好ましい。
【００４６】
原料ゴムはさらにＥＰＤＭを含有することができる。
前記原料ゴムがさらに含むことができるＥＰＤＭは、エチレン、プロピレンおよびジエンを含むモノマーを重合させることによって得られる一般的な共重合体ゴムであれば特に限定されない。市販品としては、三井化学社製の三井ＥＰＴ  ４０７０を例示することができる。プロピレン含有量は、１０〜７０ｍｏｌ％であるのが好ましく、１５〜５０ｍｏｌ％であるのがより好ましい。ジエン成分は、例えば、エチリデンノルボルネン、ジシクロペンタジエン、１，４−ヘキサジエンが挙げられる。中でも、架橋速度の速いエチリデンノルボルネンが好ましい。ジエン成分の量は、ヨウ素価で３〜２５であるのが好ましく、５〜２０であるのがより好ましい。
【００４７】
原料ゴムの組み合わせは、ガスバリア層とゴム層の接着性とゴム層自身のガスバリア性能のバランスに優れるという観点から、ＢＩＭＳと、ブチルゴムおよび／またはハロゲン化ブチルゴム［である共重合ゴム（１）］と、さらにＥＰＤＭとを含む場合が好ましい。
【００４８】
ガスバリア層とゴム層との接着性により優れるという観点から、原料ゴムにおけるＢＩＭＳの含有量は５〜４０質量部であるのが好ましい。
ガスバリア層とゴム層との接着性により優れるという観点から、原料ゴムにおけるＢＩＭＳとブチルゴムおよび／またはハロゲン化ブチルゴムである共重合ゴム（１）との含有量の合計は２０〜８０質量部であるのが好ましい。
ガスバリア層とゴム層との接着性により優れるという観点から、原料ゴムにおけるＥＰＤＭの含有量は８０〜２０質量部であるのが好ましい。
【００４９】
ここでＢＩＭＳの含有量が５質量部未満では、必要とするゴム付きが得られ難い。すなわち、ガスバリア層の表面に接着ゴム層（後述のゴム付きで評価される。）を必要な厚さで形成することが困難になる。また４０質量部を超えると、必要とする接着力が得られにくい。すなわち、ガスバリア層の表面にゴム層を強固に接着することが困難になる。
【００５０】
また、上記のＥＰＤＭの含有量は、７０〜５０質量部であることがより好ましい。ＥＰＤＭの含有量が２０質量部未満では、必要とする接着力およびゴム付きが得られ難い。また８０質量部を超えると、加硫速度が遅くなりホースの生産性が低下する。
【００５１】
次に、アルキルフェノールホルムアルデヒド樹脂について説明する。
アルキルフェノールホルムアルデヒド樹脂は、前記原料ゴムの架橋剤として作用し、原料ゴムを架橋させることができる。
アルキルフェノールホルムアルデヒド樹脂には、ハロゲン化されたアルキルフェノールホルムアルデヒド樹脂（ハロゲン化アルキルフェノールホルムアルデヒド樹脂）も含まれる。なかでもガスバリア層とゴム層との接着性により優れるという観点から、ハロゲン化アルキルフェノールホルムアルデヒド樹脂が好ましく、臭素化アルキルフェノールホルムアルデヒド樹脂がより好ましい。
アルキルフェノールホルムアルデヒド樹脂としては、例えば田岡化学工業社製のタッキロール２５０−Ｉ等の市販品を使用することができる。
【００５２】
アルキルフェノールホルムアルデヒド樹脂の配合量は、ガスバリア層とゴム層との接着性に優れるという観点から、前記原料ゴムの１００質量部に対して１〜１５質量部であり、２〜１０質量部であることが好ましく、２〜７質量部であることがより好ましい。１質量部未満であると必要とする接着力が得られ難い場合がある。すなわち、ガスバリア層の表面にゴム層を強固に接着することが困難になる可能性がある。また１５質量部を超えるとゴム層の物性（硬さ）が損なわれる場合がある。
【００５３】
ゴム組成物はさらにハイドロタルサイトを含有することができる。ガスバリア層とゴム層との接着性により優れるという観点から、ゴム組成物はさらにハイドロタルサイトを含有するのが好ましい。
ゴム組成物がさらに含有することができるハイドロタルサイトは特に制限されない。ハイドロタルサイトは天然物、合成物のいずれであってもよい。具体的には例えば、
Ｍｇ3ＺｎＡｌ2（ＯＨ）12ＣＯ3・ｗＨ2Ｏ（ｗは正の実数を表す。）、
ＭｇxＡｌy（ＯＨ）2x＋3y-2ＣＯ3・ｗＨ2Ｏ（但しｘは１〜１０、ｙは１〜１０、ｗは正の実数を表す。）、
ＭｇxＡｌy（ＯＨ）2x＋3y-2ＣＯ3［但しｘは１〜１０、ｙは１〜１０を表す。具体的には例えばＭｇ4.3Ａｌ2（ＯＨ）12.6ＣＯ3（商品名ＤＨＴ−４Ａ−２、協和化学工業社製）］、
Ｍｇ1-xＡｌxＯ3.83x（０．２≦ｘ＜０．５。具体的には例えばＭｇ0.7Ａｌ0.3Ｏ1.15（商品名ＫＷ−２２００、協和化学工業社製）］）が挙げられる。
【００５４】
ハイドロタルサイトはなかでも、ガスバリア層とゴム層との接着性により優れ、ハロゲンキャッチ能力が高いという観点から、ハイドロタルサイトが有するＯＨ量が少ないもの、（例えば、水和物ではないもの、上記式中ｗＨ2Ｏを有さないもの。）、Ｍｇ1-xＡｌxＯ3.83xが好ましく、Ｍｇ0.7Ａｌ0.3Ｏ1.15がより好ましい。化学構造中のＯＨ量が少ないハイドロタルサイトは、例えば、原料ハイドロタルサイト（例えば、合成によって得られたハイドロタルサイト）を焼成する（高温の条件下）ことによって製造することができる。
【００５５】
ハイドロタルサイトとして市販品を使用することができる。ハイドロタルサイトの市販品としては例えば、協和化学工業社製のＤＨＴシリーズ（ＤＨＴ−４Ａ、ＤＨＴ−４Ａ−２：焼成処理はされているが後述するＫＷシリーズのＫＷ−２２００程は強熱されていない、ＤＨＴ−４Ｃ）、同社製のＫＷシリーズ（ＤＨＴシリーズをより高温で焼成処理を行ったグレード、ＤＨＴシリーズよりハロゲンキャッチ能力が高い傾向にある。ＫＷ−２０００、ＫＷ−２１００、ＫＷ−２２００）、堺化学工業社製ＳＴＡＢＩＡＣＥ  ＨＴシリーズが挙げられる。
【００５６】
ハイドロタルサイトが合成物である場合その製造方法としては例えば従来公知のものが挙げられる。
ハイドロタルサイトとして、表面処理がなされているハイドロタルサイト、表面処理がなされていないハイドロタルサイト（ハイドロタルサイトの表面が無処理であるもの）を使用することができる。ハイドロタルサイトを表面処理する際に使用される表面処理剤としては例えば脂肪酸（高級脂肪酸を含む。）、脂肪酸エステルが挙げられる。
ハイドロタルサイトは、そのハロゲンキャッチ能力が高く、ガスバリア層とゴム層との接着性により優れるという観点からは、表面処理がなされていないハイドロタルサイトであるのが好ましい。表面処理がなされていないハイドロタルサイトの市販品としては、例えば、ＫＷ−２２００（協和化学工業社製）、ＤＨＴ−４Ｃ（協和化学工業社製）が挙げられる。
また、ハイドロタルサイトは、引張強さ（ＴB）［ＭＰａ］、切断時伸び（ＥB）［％］、１００％モジュラス（Ｍ100）のような、ゴム層の機械的物性に優れるという観点からは、表面処理がなされているハイドロタルサイトが好ましく、高級脂肪酸で表面処理されているハイドロタルサイトがより好ましい。表面処理がなされているハイドロタルサイトの市販品としては例えば、ＤＨＴ−４Ａ（高級脂肪酸によって表面処理されている。協和化学工業社製）、ＤＨＴ−４Ａ−２（Ｍｇ4.3Ａｌ2（ＯＨ）12.6ＣＯ3が高級脂肪酸によって表面処理されている。協和化学工業社製）が挙げられる。
ハイドロタルサイトは、それぞれ単独でまたは２種以上を組み合わせて使用することができる。
【００５７】
本発明において、ゴム組成物に含有されるハイドロタルサイトの量は、ガスバリア層とゴム層との接着性により優れるという観点から、原料ゴム１００質量部に対して、１〜８質量部であるのが好ましい。またこのような範囲の場合、加硫時間、及びゴム層の物性が適切な範囲となる。
また、ハイドロタルサイトの量は、ガスバリア層とゴム層との接着性により優れ、加硫時間が適切な長さとなるという観点から、原料ゴム１００質量部に対して、２〜６質量部であるのが好ましく、２〜４質量部であるのがより好ましい。
【００５８】
ゴム組成物は、ガスバリア層とゴム層との接着性により優れ、ゴム層の補強性に優れるという観点から、さらにカーボンブラックを含有するのが好ましい。
本発明で用いることができるカーボンブラックのコロイダル特性は、ガスバリア層とゴム層との接着性により優れ、ゴム層の補強性に優れるという観点から、Ｎ2ＳＡ≧７５ｍ2／ｇ、かつＤＢＰ吸油量≧９０ｃｍ3／１００ｇであるのが好ましい。Ｎ2ＳＡが７５ｍ2／ｇ未満またはＤＢＰ吸油量が９０ｃｍ3／１００ｇ未満であると、ガスバリア層の表面にゴム層を強固に接着することが困難になる。
Ｎ2ＳＡは８０〜１５０ｍ2／ｇであることが好ましく、８０〜１２０ｍ2／ｇであることがより好ましい。
ＤＢＰ吸油量は９５〜１４０ｃｍ3／１００ｇであることが好ましく、１００〜１３０ｃｍ3／１００ｇであることがより好ましい。
ここでＮ2ＳＡとはカーボンブラックの表面に吸着する窒素分子量を意味し、具体的にはＪＩＳ  Ｋ  ６２１７−２に規定の方法で測定して求めた値を意味するものとする。
また、ＤＢＰ吸油量はカーボンブラックの凝集体に吸収される油分量を意味し、具体的にはＪＩＳ  Ｋ  ６２１７−４に規定の方法で測定して求めた値を意味するものとする。
Ｎ2ＳＡ≧７５ｍ2／ｇ、かつＤＢＰ吸油量≧９０ｃｍ3／１００ｇであるカーボンブラックとしては、例えば、ＩＳＡＦ、ＨＡＦ以上のグレードのものが挙げられる。
【００５９】
前記カーボンブラックの配合量は、ガスバリア層とゴム層との接着性により優れるという観点から、原料ゴムの１００質量部に対して３０〜８０質量部であるのが好ましく、４０〜６５質量部であることがより好ましい。３０質量部未満であると必要とする接着力が得られにくい。すなわち、ガスバリア層の表面にゴム層を強固に接着することが困難になる。また８０質量部を超えると未加硫ゴムの粘度が高くなり、加工性を阻害する。
【００６０】
ゴム組成物（ゴム層）は原料ゴム、アルキルフェノールホルムアルデヒド樹脂、ハイドロタルサイトおよびカーボンブラックの他に、さらに、アルキルフェノールホルムアルデヒド樹脂以外の架橋剤、亜鉛華（ＺｎＯ）、加硫助剤、加硫促進剤、添加剤を含んでもよい。
加硫助剤としては、例えば、アセチル酸、プロピオン酸、ブタン酸、ステアリン酸、アクリル酸、マレイン酸等の脂肪酸；アセチル酸亜鉛、プロピオン酸亜鉛、ブタン酸亜鉛、ステアリン酸亜鉛、アクリル酸亜鉛、マレイン酸亜鉛等の脂肪酸亜鉛が挙げられる。
加硫促進剤としては、例えば、テトラメチルチウラムジスルフィド（ＴＭＴＤ）、テトラエチルチウラムジスルフィド（ＴＥＴＤ）等のチウラム系；ヘキサメチレンテトラミン等のアルデヒド・アンモニア系；ジフェニルグアニジン等のグアニジン系；ジベンゾチアジルジサルファイド（ＤＭ）等のチアゾール系；シクロヘキシルベンゾチアジルスルフェンアマイド等のスルフェンアミド系のものが挙げられる。
添加剤としては、例えば、クレー等の充填剤、カーボンブラック以外の補強剤、パラフィン系オイル等の軟化剤、可塑剤、加工助剤、老化防止剤、顔料、粘着付与剤、滑剤、分散剤等が挙げられる。
【００６１】
ゴム組成物を製造する方法は特に限定されない。例えば、ＢＩＭＳ、ブチルゴムおよび／またはハロゲン化ブチルゴム、ならびにＥＰＤＭに、必要に応じて、カーボンブラック、上記の添加剤を加え、ロール、バンバリーミキサー等により混合し、引き続いて、アルキルフェノールホルムアルデヒド樹脂、ハイドロタルサイト、必要に応じてその他の亜鉛華、加硫助剤、加硫促進剤を加えて混合することで得ることができる。
【００６２】
得られたゴム組成物から得られた加硫シートの引張強さ（ＴB）は隣接部材との強度バランスに優れるという観点から、６ＭＰａ以上であるのが好ましく、８〜２５ＭＰａであるのがより好ましい。引張強さ（ＴB）の測定方法は実施例に示すものと同様である。隣接部材との強度バランスとは、ゴム層の強度と、ゴム層に隣接するガスバリア層、またはゴム層に隣接することができる、補強層、外管層との強度とのバランスをいう。例えば添付の図２に示すような、ガスバリア層(樹脂)／ゴム層(ハイドロタルサイト配合)／補強層(例えば繊維またはワイヤ)／外管層の構造を有するホースにおいては、ガスバリア層および補強層がゴム層と隣接する。このような場合、ゴム層の強度が低い（６ＭＰａ未満）と、ゴム層がそれよりも硬いガスバリア層と補強層とに挟まれた状態となり、ホースが繰り返しの振動のような疲労を受けた場合に、ゴム層が破壊しやすくなる。ゴム組成物から得られた加硫シートの引張強さ（ＴB）が上記の範囲である場合、ホースが繰り返しの振動のような疲労を受けた場合、隣接部材との強度バランスに優れるのでゴム層が破壊しにくくなる。
【００６３】
ゴム層はゴム組成物を例えば管状に押出し成形することによって形成することができる。
ゴム層の厚さは特に限定されないが、０．５〜３．０ｍｍが好ましい。
【００６４】
本発明のホースはさらに補強層を有することができる。
本発明のホースがさらに有することができる補強層としては、ブレード状で形成されたものでもスパイラル状で形成されたものでもよく、特に限定されない。用いる材料としては、糸、ワイヤ等を挙げることができる。補強糸としては、ビニロン繊維、レーヨン繊維、ポリエステル繊維、ナイロン繊維、芳香族ポリアミド繊維等で製造された糸が例示できる。また、補強用ワイヤとしては、硬鋼線が例示され、さらに具体的には、防錆および接着性付与のためにブラスメッキワイヤまたは亜鉛メッキワイヤが例示される。
【００６５】
本発明のホースはさらに外管層を有することができる。
本発明において外管層は前記内管層や前記補強層の外側に形成されるものであり、その材質、構造、厚さ等を特に限定されず、一般に用いられているゴム組成物、樹脂、金属ワイヤ等を使用できる。ゴム組成物として内管層のゴム層に使用されるゴム組成物と同様のものを用いることもできる。ゴム組成物にはアルキルフェノールホルムアルデヒド樹脂以外の架橋剤、充填剤、補強剤、可塑剤、老化防止剤、加硫促進剤、軟化剤、粘着付与剤、滑剤、分散剤、加工助剤等が適宜配合されていてもよい。樹脂としては、例えばポリアミド樹脂、ポリエステル樹脂、ポリウレタン樹脂、ポリアセタール樹脂、塩化ビニル樹脂、ポリプロピレン、ポリエチレン等が挙げられる。また、ホースの柔軟性を確保し、非振動伝達性を損なわない範囲において、重量増加による振動吸収性能の向上や強度向上のため、金属や繊維を含有することもできる。外管層は、例えばソリッド状、スポンジ状とすることができる。また、外管層は、例えば、筒状であって本発明のホースを挿入して用いるタイプ、スパイラル状、スプリング状であって本発明のホースに巻き付けて用いるタイプとすることができる。
外管層の厚さは、１〜５ｍｍであるのが好ましく、０．５〜３ｍｍがより好ましく、１〜２ｍｍがさらに好ましい。
外管層が複数層で形成されていてもよい。
【００６６】
本発明のホースの内径および外径ならびに長さは特に限定されない。例えばホースの内径は５〜２０ｍｍであることが好ましく、７〜１７ｍｍであることがより好ましい。
【００６７】
本発明のホースの製造方法について説明する。
本発明のホースの製造方法は特に限定されず、従来公知の方法を用いることができる。例えばガスバリア層およびゴム層はそれぞれを押出し成形、共押出し成形させることによって得ることができる。ここで、ゴム層は上記のゴム組成物を用いて形成されるものであればよい。ガスバリア層は上記のポリアミド樹脂組成物を用いて形成されるものであればよい。
本発明のホースは、熱可塑性樹脂組成物とゴム組成物とを積層して得られた積層体を加硫および／または架橋することによって、ガスバリア層とゴム層とを直接接着させることができる。具体的には、熱可塑性樹脂組成物とゴム組成物とを積層し、熱可塑性樹脂組成物とゴム組成物とを加硫および／または架橋して接着させることによって、ガスバリア層とゴム層とを有する冷媒輸送用ホースを製造することができる。加硫および／または架橋は例えば約１５０〜１８０℃の条件下で加熱することによって行なうことができる。
また、例えば前述の図２を用いて説明した好適実施態様のホースの場合であれば、ガスバリア層の外表面にゴム層を積層し、さらにゴム層の上に、例えば編組またはスパイラル巻などによって、補強層を積層し、ついで外管層（外側ゴム層）を積層した後、全体を加硫することによって得ることができる。加硫（架橋）は約１５０〜１８０℃の条件下で行なうことができる。
【００６８】
また、他の製造方法としては、マンドレル上に、ガスバリア層、ゴム層、補強層および外管層をこの順に積層させた後に、マンドレル上の積層体を１４０〜１９０℃の条件下において、３０〜１８０分間、プレス加硫、蒸気加硫、オーブン加硫（熱気加硫）または温水加硫することにより加硫接着させて、ホースを製造することができる。
【００６９】
本発明のホースは、ガスバリア層とゴム層との接着性に優れるので、気体や液体がガスバリア層とゴム層との接着界面に滞留してその部分のガスバリア層に膨れが発生することがない。また、本発明のホースはガスバリア層とゴム層とを接着剤等で接着させる必要がないので、接着剤等に含まれる溶剤による環境への悪影響を解消し、ホースの製造工程を減らしてコストを下げることができる。
【００７０】
本発明のホースに対して使用することができる冷媒含有組成物は特に制限されない。例えばフッ素系化合物のような冷媒と潤滑剤とを含有する組成物が挙げられる。
冷媒含有組成物に含有される冷媒としては、例えば、２，３，３，３−テトラフルオロプロペン（構造式：ＣＦ3−ＣＦ＝ＣＨ2、ＨＦＯ−１２３４ｙｆ）のような二重結合を有するフッ素系化合物；ＨＦＣ−１３４ａ（構造式：ＣＦ3−ＣＦＨ2）のような飽和ハイドロフルオロカーボンが挙げられる。
冷媒含有組成物に含有される潤滑油は特に制限されない。例えば、従来公知のものが挙げられる。
【００７１】
本発明のホースは、冷媒を輸送するために使用することができるホースであり、例えば、エアコン用ホース（例えば、カーエアコン）のような流体輸送用ホースに適用することができる。また、本発明のホースは、エアコン用ホース以外にも例えば温水用ホース（温調機器用）に使用することができる。
【実施例】
【００７２】
以下に実施例を用いて本発明のホースをより詳細に説明する。ただし本発明は実施例に限定されない。【００７３】
＜ゴム組成物の製造＞
以下に示す成分（臭素化アルキルフェノールホルムアルデヒド樹脂、ステアリン酸亜鉛、ハイドロタルサイト１を除く。）を第１表または第２表に示す量（質量部）で用いてロール、バンバリーミキサーによって混練し、引き続いてこれらに臭素化アルキルフェノールホルムアルデヒド樹脂、ステアリン酸亜鉛、ハイドロタルサイト１を第１表または第２表に示す量（質量部）で加えてこれらを混練してゴム組成物を製造した。【００７４】
・ＩＩＲ：ブチルゴム、ＥＸＸＯＮ  ＢＵＴＹＬ  ２６８、日本ブチル株式会社製
・Ｂｒ−ＩＩＲ：臭素化ブチルゴム、ＥＸＸＯＮ  ＢＲＯＭＯＢＵＴＹＬ  ２２５５、日本ブチル株式会社製
・ＢＩＭＳ：Ｅｘｘｐｒｏ  ３７４５、ＥＸＸＯＮＭＯＢＩＬ  ＣＨＥＭＩＣＡＬ  ＣＯＭＰＡＮＹ製
・ＥＰＤＭ１：三井ＥＰＴ４０７０、三井化学社製
・ＮＢＲ：Ｎａｎｃａｒ３３４５、南帝化学工業社製
・ＳＢＲ：Ｎｉｐｏｌ１５０２、日本ゼオン社製
・ＥＰＤＭ２：エスプレン５０５Ａ、住友化学社製
・ＮＲ：ＳＴＲ２０、ＰＴ．ＳＵＮＡＮ  ＲＵＢＢＥ社製
・Ｃ．Ｂ（ＩＳＡＦ）：カーボンブラック、ショウブラックＮ２２０、昭和キャボット社製。Ｎ2ＳＡ≧７５ｍ2／ｇ、ＤＢＰ吸油量≧９０ｃｍ3／１００ｇ
・Ｃ．Ｂ（ＨＡＦ）：カーボンブラック、ショウブラックＮ３３０、昭和キャボット社製、Ｎ2ＳＡ≧７５ｍ2／ｇ、ＤＢＰ吸油量≧９０ｃｍ3／１００ｇ
・Ｃ．Ｂ．（ＧＰＦ）：カーボンブラック、シーストＶ、東海カーボン株式会社製、Ｎ2ＳＡ＜７５ｍ2／ｇ、ＤＢＰ吸油量＜９０ｃｍ3／１００ｇ
・Ｃ．Ｂ．（ＳＲＦ）：カーボンブラック、旭＃５０、旭カーボン株式会社製、Ｎ2ＳＡ＜７５ｍ2／ｇ、ＤＢＰ吸油量＜９０ｃｍ3／１００ｇ
・クレー：Ｓｕｐｒｅｘ  Ｃｌａｙ、Ｋｅｎｔｕｃｋｙ  Ｔｅｎｎｅｓｓｅｅ  Ｃｌａｙ  Ｃｏｍｐａｎｙ製
・Ｓｔ  Ａｃｉｄ：ステアリン酸、ルナックＹＡ、花王株式会社製
・ハイドロタルサイト１：ＫＷ−２２００、協和化学工業社製。Ｍｇ0.7Ａｌ0.3Ｏ1.15、表面処理なし、焼成処理あり
・ハイドロタルサイト２：ＤＨＴ−４Ａ、協和化学工業社製、Ｍｇ4.5Ａｌ2（ＯＨ）13ＣＯ3・３．５Ｈ2Ｏ、高級脂肪酸によって表面処理されている。焼成処理なし。
・パラフィン油：プロセスオイル１２３、昭和シェル石油社製
・アロマ系油：Ａ−ＯＭＩＸ、三共油化工業株式会社製
・ステアリン酸亜鉛：ステアリン酸亜鉛、正同化学工業社製
・老化防止剤１：ノンフレックスＯＤ−３、精工化学株式会社製
・老化防止剤２：オゾノン６Ｃ、精工化学株式会社製
・酸化亜鉛：酸化亜鉛３種、正同化学工業株式会社製
・酸化マグネシウム：キョーワマグ１５０、協和化学工業株式会社製
・臭素化アルキルフェノールホルムアルデヒド樹脂：タッキロール２５０−Ｉ、田岡化学工業株式会社製
・ｍ−クレゾールとホルムアルデヒドの縮合物：スミカノール６１０、田岡化学工業株式会社製
・多価メチロールメラミン樹脂：スミカノール５０７Ａ、ＢＡＲＡ  ＣＨＥＭＩＣＡＬＣＯ．，  ＬＴＤ．製
・硫黄：油処理イオウ、細井化学工業株式会社製
・加硫促進剤１：サンセラーＴＳ、三新化学工業株式会社製
・加硫促進剤２：サンセラーＤＭ−ＰＯ、三新化学工業株式会社製
・加硫促進剤３：サンセラーＣＭ、三新化学工業株式会社製
・加硫促進剤４：サンセラーＮＳ−Ｇ、三新化学工業株式会社製【００７５】
＜熱可塑性樹脂組成物＞
・変性ポリアミド樹脂の製造
（変性ポリアミド樹脂１）
原材ポリアミド樹脂として宇部興産株式会社製ナイロン６「ＵＢＥナイロン」１０２２Ｂ：１００質量部と、ポリアミド樹脂の末端アミノ基と結合し得る化合物（Ｄ）としてグリシドール［日油株式会社製エピオール（登録商標）ＯＨ］１質量部と、可塑剤としてｎ−ブチルベンゼンスルホンアミド（大八化学工業株式会社製ＢＭ−４）３０質量部とを用いて、これらを２軸混練機（日本製鋼所製ＴＥＸ４４）に投入し混練機温度２３０℃で溶融ブレンドして、変性ポリアミド樹脂（ナイロンマスターバッチ。末端封止剤配合）を製造した。得られた変性ポリアミド樹脂を変性ポリアミド樹脂１とする。なお変性ポリアミド樹脂１は可塑剤を含む。
（変性ポリアミド樹脂２）
原材ポリアミド樹脂として宇部興産株式会社製ナイロン６６６「ＵＢＥナイロン」５０３３Ｂ：１００質量部と、ポリアミド樹脂の末端アミノ基と結合し得る化合物（Ｄ）としてｐ−ｓｅｃ−ブチルフェニルグリシジルエーテル［日油株式会社製エピオール（登録商標）ＳＢ］１質量部と、可塑剤としてｎ−ブチルベンゼンスルホンアミド（大八化学工業株式会社製ＢＭ−４）３０質量部とを用いて、これらを２軸混練機（日本製鋼所製ＴＥＸ４４）に投入し混練機温度２３０℃で溶融ブレンドして、変性ポリアミド樹脂（ナイロンマスターバッチ。末端封止剤配合）を製造した。得られた変性ポリアミド樹脂を変性ポリアミド樹脂２とする。なお変性ポリアミド樹脂２は可塑剤を含む。
・熱可塑性樹脂組成物の製造
（熱可塑性樹脂組成物１）
上記のようにして得られた変性ポリアミド樹脂１：５２質量部と、
エチレン−ビニルアルコール共重合体（Ｅ）としてエチレン−ビニルアルコール共重合体［日本合成化学工業株式会社製ソアノール（登録商標）Ａ４４１２Ｂ］６０質量部と、
変性原料ゴムとして無水マレイン酸変性エチレン−プロピレン共重合体［三井化学株式会社製タフマー（登録商標）ＭＰ−０６２０。以下これを「ＭＡ−ＥＰＭ」ともいう。］１２０質量部とを、２軸混練機に投入し、混練機温度２２０℃で溶融ブレンドし、無水マレイン酸変性エチレン−プロピレン共重合体がエチレン−ビニルアルコール共重合体（Ｅ）に分散したところで、酸無水物基またはエポキシ基と反応する官能基およびアミド結合または水酸基と水素結合し得る官能基を有する水素結合性化合物（Ｃ）として３，３′−ジアミノジフェニルスルホン［三井化学ファイン株式会社製３，３′−ＤＡＳ］１．２質量部を投入し溶融ブレンドした後、押出機から連続してストランド状に排出し、水冷後、カッターで切断することによりペレット状の熱可塑性樹脂組成物を得た。得られた熱可塑性樹脂組成物を熱可塑性樹脂組成物１とする。
（熱可塑性樹脂組成物２）
上記のようにして得られた変性ポリアミド樹脂２：１３１質量部と、
変性原料ゴムとして無水マレイン酸変性エチレン−プロピレン共重合体［三井化学株式会社製タフマー（登録商標）ＭＰ−０６２０］１４０質量部とを、２軸混練機に投入し、混練機温度２２０℃で溶融ブレンドし、その後、酸無水物基またはエポキシ基と反応する官能基およびアミド結合または水酸基と水素結合し得る官能基を有する水素結合性化合物（Ｃ）として３，３′−ジアミノジフェニルスルホン［三井化学ファイン株式会社製３，３′−ＤＡＳ］１．４質量部を投入し溶融ブレンドした後、押出機から連続してストランド状に排出し、水冷後、カッターで切断することによりペレット状の熱可塑性樹脂組成物を得た。得られた熱可塑性樹脂組成物を熱可塑性樹脂組成物２とする。【００７６】
・熱可塑性樹脂組成物のヤング率
上記のようにして得られた熱可塑性樹脂組成物１、２をそれぞれ２３０℃の条件下で電熱プレスを用いてシートを作製し、シートから幅５ｍｍ、長さ８０ｍｍ、厚さ０．１５ｍｍの大きさの試験片を切り出し、これを試験体とした。
得られた試験体について５０ｍｍ／分の引張速度でＪＩＳ  Ｋ  ７１６１に準じてヤング率を測定した。熱可塑性樹脂組成物１から得られた試験体のヤング率は２７０ＭＰａであった。熱可塑性樹脂組成物２から得られた試験体のヤング率は２５０ＭＰａであった。【００７７】
＜評価＞
ゴム組成物の物性、ゴム組成物／熱可塑性樹脂組成物接着試験、デラミネーション試験を以下に示す方法で評価した。結果を第１表、第２表に示す。
［ゴム組成物の物性］
上記のようにして得られた各ゴム組成物を１５０℃のプレス成型機を用い、面圧３．０ＭＰａの圧力下で４５分間加硫して、２ｍｍ厚の加硫シートを作製した。このシートからＪＩＳ３号ダンベル状の試験片を打ち抜き、引張速度５００ｍｍ／分での引張試験をＪＩＳ  Ｋ６２５１に準拠して行い、引張強さ（ＴB）［ＭＰａ］、切断時伸び（ＥB）［％］、１００％モジュラス（Ｍ100）［ＭＰａ］を室温にて測定した。
本発明において引張強さ（ＴB）は６ＭＰａ以上である場合冷媒輸送用ホースとして適切である。
また、ＪＩＳ  Ｋ６２５３のタイプＡデュロメータに準じて、各ゴム組成物の硬化物の室温における硬さ（ＨS）を測定した。【００７８】
［ホースの製造］
各実施例および各比較例のゴム組成物および熱可塑性樹脂組成物を用いてなるホースを製造した。
具体的には、初めに、上記のようにして得られた熱可塑性樹脂組成物１、２またはナイロン６（宇部興産株式会社製「ＵＢＥナイロン」１０３０Ｂ。比較例１−１，１−２，２〜３で使用。）を、押出し機を用いてマンドレル（外径１１ｍｍ）の上に引き落として成形し、厚さ０．１ｍｍのガスバリア層を形成した。
次に上記のようにして得られたゴム組成物を用いて、上記で得たガスバリア層の外表面に、厚さ１．４ｍｍのゴム層を形成した。ガスバリア層の外表面にゴム層を積層した後、全体を加硫することによって内管層のみからなるホースを得た。加硫条件は約１５０〜１８０℃で蒸気圧をかけ加硫を行った。そして、肉厚が１．５ｍｍであって外径が１４ｍｍのホースを得た。
なお、比較例１−１については、ガスバリア層とゴム層とを接着剤（Ｃｈｅｍｌｏｋ  ４０２Ｘ、Ｌｏｒｄ  Ｃｏｒｐｏｒａｔｉｏｎ製）を用いて接着した。【００７９】
［ゴム組成物／熱可塑性樹脂組成物の接着性試験］
上記のようして得た各ホースについて、剥離スピード５０ｍｍ／分でゴム層を剥離したときの接着力およびゴム付きを測定した。
ここで接着力は幅２５ｍｍ当たりの接着力（Ｎ）を意味する。また、接着力が３０Ｎ／２５ｍｍ以上のものを「○」、接着力が３０Ｎ／２５ｍｍ未満のものを「×」として評価した。
ゴム付きはその面積と厚さについて評価された。
ゴム付き（面積）は、上記の接着力の評価後の剥離されたガスバリア層上において、ゴム層から剥がれたゴムが付着している面積比（％）を意味する。
ゴム付き（厚さ）は、ゴム層から剥がれてガスバリア層に付いたゴムの厚さを目視にて評価し、「厚い」、「やや厚い」、「薄い」、「界面」（ガスバリア層とゴム層との界面で剥離したものを意味する。）で示した。
ゴム付きの判定は、ゴム付きが厚いものを「○（良好）」、ゴム付きがやや厚いものを「△」、「薄い」ものおよび「界面」で剥離したものを「×」と評価してこれを記した。【００８０】
［デラミネーション試験］
上記と同様の方法で、ホースの内径１１ｍｍ、外径１４ｍｍ（ホースの肉厚は１．５ｍｍである）、長さ５０ｃｍのホースを製造した。
次に、ホースに冷媒（ＨＦＣ−１３４ａ）を封入後、ホースの両末端に金具を装着して封をしたものを９０℃のオーブン中に２４時間放置した。ここで冷媒は０．６ｇ／ｃｍ3となるように封入した。
次に冷媒を解放後、ただちに１２０℃のオーブンに入れ、２４時間放置した。
そして、その後、ホースを半分に切り（縦割り）、樹脂（ガスバリア層）の剥離を確認した。樹脂の剥離がなかったものを「○」、樹脂の剥離が発生したものを「×」として示す。【００８１】
【表１】
2012039203.tif 000004
【００８２】
【表２】
2012039203.tif 000005
【００８３】
【表３】
2012039203.tif 000006
【００８４】
第１表、第２表に示す結果から明らかなように、本発明のホースで使用される熱可塑性樹脂組成物以外の材料を用いて得られるガスバリア層とゴム層とを接着剤で接着した比較例１−１は、ゴム付きが薄くなり、デラミネーション試験において樹脂の剥離が生じ、ガスバリア層とゴム層との接着が不十分であった。熱可塑性樹脂組成物以外の材料を用いて得られるガスバリア層を有する比較例１−２は、接着力が低く、ゴム付きが悪く、デラミネーション試験において樹脂の剥離が生じ、ガスバリア層とゴム層との接着が不十分であった。熱可塑性樹脂組成物以外の材料を用いて得られるガスバリア層を有する比較例２、３は、接着力が低く、ゴム付きが薄くなり、デラミネーション試験において樹脂の剥離が生じ、ガスバリア層とゴム層との接着が不十分であった。なお比較例２は特許文献２に記載の態様に相当する。本発明のホースで使用されるゴム組成物以外の材料を用いて得られるゴム層を有する比較例４〜６は、接着力が低く、ゴム付きが悪く、デラミネーション試験において樹脂の剥離が生じ、ガスバリア層とゴム層との接着が不十分であった。ＳＢＲおよび天然ゴムを含有するゴム組成物を用いて得られるゴム層を有する比較例７は、ゴム層の破断伸び（ＥＢ）が１００ＭＰａ以下となりゴムの耐熱性が低かった。
これに対して、実施例１〜１１、１４、１５は、樹脂層および／またはゴム層に接着前処理することなく樹脂層とゴム層とを加硫接着させることができガスバリア層とゴム層との接着性に優れる。
なかでも、原料ゴムが、ＢＩＭＳとハロゲン化ブチルゴムとしてＢｒ−ＩＩＲとさらにＥＰＤＭとを含む実施例４〜１１、１４、１５は接着力が高く接着性により優れる。
また、ゴム組成物がさらにハイドロタルサイトを含有する実施例６〜１１、１５は、接着力が高く接着性により優れる。特にハイドロタルサイトの量が原料ゴム：１００質量部に対して、１質量部以上である場合（実施例７〜１１、１５）、接着力が高く接着性により優れる。
また実施例１〜１１、１４、１５はデラミネーション試験でも樹脂の剥離が生じることがない。【００８５】
［実施例１２］＜補強層および外管層を有するホースの製造＞
外径１１ｍｍの熱可塑性樹脂製マンドレルの表面に樹脂押出し機を用いて、実施例４の熱可塑性樹脂組成物１でガスバリア層を０．１５ｍｍの厚さに押出し（押出し温度２４０℃）、その表面に厚さ１．２ｍｍのゴム層（実施例４のゴム組成物）を押出して内管層とし、その上に総糸量８０，０００ｄｔｅｘのＰＥＴ（ポリエチレンテレフタレート）繊維を交互にスパイラル状に巻きつけた２層の補強層を形成し、その上に厚さ１．０ｍｍのカバーゴム層（下記のブチルゴム系組成物Ａを使用した。）を押し出して押出し外管層とし、更にその上に周知のポリメチルペンテン樹脂を押出し外皮とし、得られた管状の積層体を１６０℃の条件下で１００分間加硫した後、管状積層体から外皮とマンドレルを取り除いてホースを製造した。得られたホースをホース１とする。ホース１はガスバリア層とゴム層との接着性に優れる。【００８６】
ブチルゴム系組成物Ａ（カバーゴム層）：ブチルゴム１００質量部、カーボンブラック（ＨＡＦ）８０質量部、ステアリン酸３質量部、パラフィン油１０質量部、酸化亜鉛２質量部、および臭素化アルキルフェノールホルムアルデヒド樹脂８質量部を含有する組成物。【００８７】
［実施例１３］＜補強層および外管層を有するホースの製造＞
内管層を実施例９で形成するほかは実施例１２と同様にしてホース２を製造した。ホース２はガスバリア層とゴム層との接着性に優れる。
【符号の説明】
【００８８】
１、５    本発明のホース
２    内管層
２１    ガスバリア層
２２    ゴム層
３    補強層
４    外管層
【図１】
2012039203.tif 000007
【図２】
2012039203.tif 000008
【国際調査報告】
2012039203.tif 000009
2012039203.tif 000010
2012039203.tif 000011
2012039203.tif 000012